ЭМАЛЕВОЕ ПОКРЫТИЕ
ENAMEL COATING

Изобретение относится к технологии силикатов, в частности производству эмалевых покрытий, которые могут быть использованы для нанесения на изделия из чугуна и стали.
2
2
2
3
2
3
2
2
2
5
2
3
2
Известно эмалевое покрытие, содержащее, мас. %: SiO 41,0-43,0; TiO 17,5-18,0; AlO 2,5-4,0; BO 16,0-16,5; MgO 1,0-1,5; KO 8,5-9,0; NaO 6,5-7,5; РО 2,0-3,0; СаО 0,5-1,7; ZnO 2,0-4,0; ZrO 4,0-5,0 [1]. Кислотостойкость такого эмалевого покрытия (потери в массе в 4% растворе СНСООН) составит 0,045-0,06 мг/см.
Задачей изобретения является повышение кислотостойкости эмалевого покрытия.
2
2
2
3
2
3
2
3
2
2
2
3
2
3
2
3
Технический результат достигается тем, что эмалевое покрытие, включающее SiO, TiO, AlO, BO, MgO, KO, СаО, дополнительно содержит MoO, причем компоненты находятся при следующем соотношении, масс. %: SiO 41,0-43,0; TiO 13,0-17,0; AlO 24,0-27,0; ВО 8,0-10,0; MgO 1,0-1,5; KO 2,0-4,0; СаО 6,5-1,5; MoO 2,5-4,0.
В таблице приведены составы эмалевого покрытия.
Варка фритты эмали может быть проведена при температуре ~1500°С. Расплавленную фритту гранулируют в холодную воду и размалывают с добавками: глины 5 мас. %, поташа 0,2 мас. %, воды 40 мас. % к 100 мас. % фритты. Полученную смесь наносят на загрунтованную металлическую поверхность и закрепляют оплавлением.
Источники информации:
1. SU 1033463, С03С 8/08, 1983.